FR 2784566 A1 20000421 FR 9913041 A 19991019 La présente invention concerne des tapis de sol, plus particulièrement la stabilisation de tapis de sol contre le phénomène de glissement qui constitue un risque possible d'accident pour les personnes. On utilise des tapis de sol dans toute une série de lieux dans de nombreux environnements publics ou privés. Les tapis de sol sont considérés être tout revêtement de surface avec un envers ou une 1o surface d'arrière en caoutchouc, en polymère flexible ou en élastomère, qui est disposé(e) sur le sol. Le matériau de surface peut être identique au matériau de l'envers (par ex. dans le cas o l'on utilise un moulage solide, un système de tapis moulé, extrudé ou coulé, tel qu'un tapis NomadTM [fabriqué par Minnesota Mining and Manufacturing Co. ] ou la surface supérieure du tapis peut être constituée d'une composition sensiblement différente ou encore se présenter sous une forme sensiblement différente. De nombreux tapis de sol sont par exemple proposés avec une couche superficielle de tissu ou d'aspect de tissu et avec l'envers ou l'arrière en caoutchouc, en polymère flexible ou en élastomère (ci-après généralement et collectivement désigné arrière de caoutchouc) collé au côté du tapis contactant le plancher ou le sol. Les tapis de sol peuvent être utilisés dans des entrées de réception (par ex. paillassons de portes), 2 2784566 dans des zones de transition (par ex. entre deux pièces ou deux bureaux différents), ou peuvent être utilisés comme élément de décoration ou de protection de surface en général. De nombreux tapis sont également prévus comme éléments de sécurité (pour empêcher de glisser dans des zones qui peuvent avoir été lustrées, des zones qui peuvent être mouillées et devenir glissantes, des zones qui ont tendance à être glissantes parce que leur surface est devenue lisse par force d'usure et/ou pour réaliser une protection antistatique). Ces tapis peuvent également être qualifiés de dalles, de tapis de petite surface, de tapis de pieds et io équivalents dans certains domaines d'application. L'envers ou la surface arrière en caoutchouc, en polymère flexible ou en élastomère peut se composer de matériaux élastiques ou élastomères tels que ceux sélectionné dans le groupe composé de caoutchoucs naturels et de polymères, de compositions mélangées avec i5 du caoutchouc naturel, des caoutchoucs synthétiques et des polymères (par ex. polyisoprène) et de compositions élastomères synthétiques (par ex. des élastomères de polyuréthane, des élastomères de polysiloxane et d'autres matériaux polymères élastomères). Lorsqu'un nouveau tapis avec un envers de caoutchouc est utilisé une première fois, il a généralement tendance à présenter une bonne résistance au glissement de départ. Lorsque le tapis est placé sur la plupart des surfaces (par ex. béton, ciment, linoléum, revêtement vinyle, sols en bois, terrazzo, pierres et équivalents), il résiste au glissement, même lorsqu'une force modérée est appliquée contre le tapis avec un composant non perpendiculaire (par rapport au sol), même à 45 degrés (répartition de la force 50/50 parallèlement et perpendiculairement au sol). Malheureusement, les envers de caoutchouc ont tendance à subir différents types de modifications préjudiciables au cours du temps. Ils peuvent perdre leur plastifiant, la composition de caoutchouc peut casser de par l'usure physique (provenant à la fois de flexions et de compressions), et des modifications chimiques peuvent se produire dans l'envers de caoutchouc à cause de la chaleur, du rayonnement (en particulier le rayonnement ultraviolet) et du contact avec l'oxygène de l'air, ou bien avec des produits de nettoyage ou encore avec des matières renversées. Cette modification des propriétés de l'envers de caoutchouc se manifeste souvent sous 3 2784566 forme d'un durcissement, d'un fendillement et/ou d'une décoloration de l'envers de caoutchouc, mais, ce qui est plus sérieux, ces modifications peuvent porter préjudice au coefficient de friction entre le tapis de caoutchouc et une surface de sol, réduisant ce faisant l'aptitude de I'envers de caoutchouc à réduire le glissement du tapis. Il a été divulgué dans la littérature l'application d'adhésifs sur la face arrière de caoutchouc du tapis au moment de sa première mise en place et lorsque le tapis continue à être utilisé et qu'il présente des traces d'usure. Les adhésifs typiques utilisés pour fixer les tapis ou les dalles sur io un sol comprennent les élastomères comportant des composants d'adhésivité (par ex. des gommes naturelles et des résines), comme le montre le brevet américain N 3 625 807. Le brevet américain N 3 804 699 décrit un tapis particulièrement utile pour protéger des surfaces recouvertes, qui est fixé avec une résine de collage comprenant des plastisols à base de résines de chlorure de (poly)vinyle, dans des proportions d'au moins 2 livres par yard carré de tapis. Le brevet américain N 4 336 293 décrit un tapis de sol antidérapant utilisé sur une surface de sol, qui est utile dans la restauration et les applications industrielles. La couche d'envers s'avère être une couche extrudée et contrecollée de chlorure de (poly)vinyle et la surface est une composition polymère, remplie de matière abrasive et non glissante. Le brevet américain N 4 721 641 décrit un tapis de sol antidérapant facilement amovible, avec une couche d'envers thermoformée comprenant du polyéthylène haute densité et un copolymère acétate de vinyle-éthylène. Le brevet américain N 4 654 388 décrit une composition adhésive destinée à être utilisée pour le planchéiage, qui comprend une dispersion aqueuse d'une résine filmogène, une matière de charge finement divisée, du monobutyléther de diéthylène glycol et un agent d'adhésivité (tel qu'une résine de bois et une résine estérifiée). On préfère une résine de vinyle filmogène, telle que des copolymères acryliques et un copolymère d'acétate de vinyle-éthylène. Des rapports spécifiques entre les ingrédients sont également préférés. r - 4 2784566 Le brevet américain N 3 104 195 décrit une carpette adaptée pour reposer sur un sol, la carpette comprenant au moins trois couches de composant. Un patin est placé entre les panneaux supérieur et inférieur, le patin ayant un coefficient de friction avec le sol qui est supérieur au coefficient de friction du panneau. Ceci réalise un contact antidérapant mais pouvant glisser sur le sol. Le brevet japonais N JP 5 5228067 A décrit un tapis de bain antidérapant présentant une forte friction avec le sol de la salle de bain qui élimine tout glissement à l'état mouillé. La composition du tapis est de io 20 à 60 parties d'un copolymère d'acétate de vinyle- éthylène ayant une teneur en acétate de vinyle d'au moins 10 % et 40 à 80 parties en poids d'un polymère d'oléfine. Le brevet japonais N JP 08 112880 A2 (JP 94-278399, 94/1017) décrits des patins utiles comme carpettes ou comme tapis de sol dans lesquels une série de cales contenant un copolymère d'acétate de vinyle-éthylène sont appliquées sur l'envers d'un patin à base de fibre et le copolymère est thermo-compressé. Le brevet japonais N 08 053657, JP 94-209268 décrit une composition adhésive utilisée pour un matériau de sol de bois comprenant une émulsion de polymère acrylique, un élastomère et des substances particulaires. De nombreux brevets décrivent des compositions adhésives particulières qui sont utilisées pour fixer des matériaux de planchéiage, qu'il s'agisse de panneaux, de dalles, de tapis ou équivalents. Certains de ces brevets comprennent les brevets américains N 5 565 511 décrivant un latex stabilisé (par ex. un latex de caoutchouc styrène- butadiène) et un agent caustique utilisé pour conférer une bonne résistance d'adhésion, un bon vieillissement et un séchage rapide; le document 5 547 741 décrit des couches d'usure flexibles de chlorure de (poly)vinyle, d'agent plastifiant d'ester monomère et de polymère d'uréthane; et le document 4 810 573 décrit une composition de bentonite fluide sur l'envers de tapis élastomères qui peut s'écouler dans des trous et des fissures. Certains des brevets japonais qui décrivent des compositions adhésives destinées à être utilisées avec des tapis et des dalles comprennent, par exemple, JP 7040777 A qui décrit un tapis comprenant un adhésif d'élastomère 2784566 thermoplastique ayant une gamme de dureté comprenant 10 à 40 % de styrène et un composant thermoplastique exempt d'halogène et de soufre; JP 6057931 A décrit l'utilisation de particules amorphes à base de chlorure de vinyle, comprenant de préférence un copolymère chlorure de vinyle, chlorure de vinyle/acétate de vinyle et un agent durcissant à la chaleur/aux U.V. pour le durcissement après application. Le brevet japonais N JP 4341844A décrit une feuille non glissante pour des bandages et des tapis de sol fabriquée en appliquant un revêtement liquide moussant sur la surface d'un papier substrat, en io traitant à la chaleur la feuille enduite pour obtenir une feuille de mousse, en appliquant un adhésif sur la surface d'un substrat pour obtenir une feuille adhésive, en collant la feuille de mousse et la couche adhésive de la feuille adhésive pour obtenir une couche stratifiée et en décollant le papier substrat de la feuille stratifiée. Le liquide de revêtement i5 (revêtement liquide moussant) contient un composant adhésif (par ex. de l'amidon estérifié, de l'alcool de (poly)vinyle, de l'acide polyacrylique ou un copolymère d'anhydride maléique-éthylène). La composition liquide n'est pas divulguée comme étant appliquée directement sur la face arrière d'un tapis. Il est souvent nécessaire de nettoyer ou de remplacer des tapis ou des dalles individuelles après utilisation. Lorsqu'un adhésif a été déposé entre le tapis et le sol, le joint adhésif doit être détruit, laissant habituellement des résidus sur le sol et sur l'envers de la dalle ou du tapis. Ces résidus peuvent se développer à chaque nouvelle application d'adhésif, une surface au sol inégale peut se former, les bords du tapis peuvent être contraints de sortir de l'alignement horizontal de par les résidus et une fixation adhésive irrégulière peut exister car l'adhésif peut se trouver entre des segments de résidus et le nouvel adhésif peut ne pas contacter à la fois l'envers et le sol. L'utilisation de solvants pour éliminer les résidus peut endommager la surface de sol, endommager la dalle ou le tapis et altérer les propriétés adhésives de la nouvelle application d'adhésif si le solvant demeure sur l'une ou l'autre des surfaces. Un moyen alternatif et une composition pour fixer les tapis contre un glissement sont souhaitables. 6 2784566 Des tapis qui comportent un matériau d'envers flexible et/ou élastomère ou caoutchouteux peuvent être revêtus d'une solution aqueuse d'acétate de (poly)vinyle avant application du tapis sur une surface de sol (à savoir, avant mise en place sur le sol). La solution aqueuse peut être appliquée sur l'envers flexible ou sur le sol et le tapis mis en contact avec le sol avant que la solution soit totalement sèche. La solution colle l'envers du tapis sur le sol, la matière une fois sèche n'est pas collante de façon agressive et le résidu de la solution séchée peut être éliminé du tapis et du sol en lavant à l'eau ou en utilisant un détergent îo doux et en lavant à l'eau. La solution est facilement appliquée sur l'envers du tapis par brossage, application au pinceau, essuyage ou de préférence par vaporisation, soit en aérosol, soit selon un autre format de pompe sous pression. Des tapis ou dalles selon la présente invention comprennent tout article ayant une couche d'envers d'un matériau polymère flexible, cet article devant être placé sur une surface plane, telle qu'un sol ou un haut de comptoir. Le terme matériau polymère, tel qu'il s'applique à la couche d'envers des tapis ou des dalles (ci-après collectivement désignés "tapis") comprend tant des polymères naturels que synthétiques et des matériaux polymères désignés élastomères. Ce terme inclut les polymères, les copolymères (y compris ceux ayant plus de deux comonomères, spécialement désignés dans la technique comme terpolymères, tétrapolymères, etc.); les copolymères greffés, les copolymères séquences, les mélanges, les solutions et les combinaisons de polymères (et des mélanges avec d'autres matériaux, sous forme de composites, tels que le liège, les fibres de renforcement, etc.) et autres équivalents admis dans la technique. Les matériaux typiques utilisés dans la fabrication d'envers polymères flexibles comprennent, mais sans s'y limiter, le caoutchouc naturel, le caoutchouc synthétique, les polymères de polyuréthane, les polymères de silicone, le polyisoprène, les polyacrylates, les polyamides, les polyoléfines, les polymères et copolymères de polybutadiène, les polymères et copolymères de caoutchoucs chloroprène, les polymères et copolymères d'isobutylène, les polymères de polyoléfine, les polymères et copolymères de polystyrène, les copolymères de butadiène/styrène 7 2784566 /acrylonitrile et équivalents. La composition chimique de l'envers du tapis est une question de sélection au sein d'une catégorie de matériaux d'envers polymères flexibles connus dans la technique des polymères, la description étant fournie à titre d'exemple mais sans caractère restrictif. L'envers peut être mou, nervuré, poreux, texturé ou autre et bénéficie toujours de la pratique de la présente invention. La nature de la surface de tapis opposée à l'adhésif d'acétate de polyvinyle n'est pas critique pour la mise en oeuvre de la présente invention. La surface du tapis peut comprendre la même composition que io l'envers, soit sous forme d'une couche distincte, soit sous forme d'élément uniforme (par ex. un article moulé unique), ou peut être un matériau totalement différent, tel qu'un tissu (imprimé, teinté ou non), une couche polymère séparée (au besoin décorée de façon quelconque, comme par exemple imprimée, alvéolée, laminée, colorée, etc.), peut présenter un i5 revêtement particulaire discontinu (par ex. en guise de décoration ou pour un glissement réduit en surface) ou peut être dotée d'une bordure, ou non, etc. La composition de fixation au sol de la présente invention qui est appliquée sous forme d'une solution/dispersion sur la surface exposée de la couche d'envers du tapis comprend une solution aqueuse d'acétate de polyvinyle. La composition de fixation au sol peut contenir au moins un pour-cent (1 %) en poids de solides d'acétate de polyvinyle, jusqu'à environ 90 % en poids d'acétate de polyvinyle. La composition est au plus vite appliquée par vaporisation de la solution de fixation au sol, qui utilisera en règle générale 1 à 70 % en poids de la solution (y compris le poids de l'eau) sous forme d'acétate de polyvinyle. La vaporisation est efficacement appliquée à raison de 2 à 70 % en poids, 3 à 60 % en poids, à 50 % en poids d'acétate de polyvinyle, et autres. Des solutions/dispersions d'acétate de polyvinyle plus concentrées peuvent être appliquées par brossage, essuyage, immersion en bac et équivalents. La solution/dispersion de revêtement peut ne contenir que de l'eau et de l'acétate de polyvinyle, ou peut contenir des additifs pratiques tels que ceux qui aident au séchage, à l'application, à la formation d'un film, à la stabilité, à l'aspect ou autres propriétés physiques ou chimiques de la solution aqueuse. Par exemple, 0,1 à 5 % de tensioactif, d'auxiliaires 8 2784566 de revêtement, d'agents antistatiques, de co-solvants (par ex. des alcools), d'absorbeurs U.V., de colorants, de pigments, de parfums ou équivalent peuvent être présents. Certains agents de liaison ou polymères supplémentaires peuvent être présents, mais on souhaite que l'acétate de polyvinyle soit le composant filmogène, solide, polymère principal (plus de % en poids de solides), dominant (par ex. au moins 75 % en poids) ou unique (environ 100 %) dans la composition. Il est possible d'ajouter des agents ayant tendance à durcir ou à réticuler l'acétate de polyvinyle, mais on souhaite particulièrement que la solution, une fois sèche, demeure io soluble dans l'eau ou dispersible dans l'eau dés lors qu'ils ont séché, de telle sorte que le film puisse être ôté facilement des surfaces de sol et même sur l'envers du tapis. Lorsqu'une application par vaporisation doit être utilisée, en particulier par vaporisateur actionné à la main ou par vaporisateur aérosol (en opposition à un vaporisateur à actionnement mécanique moins souhaitable mais opérationnel avec une force supérieure et un évent plus large au niveau de la tête de vaporisation), il est généralement souhaitable de contrôler la taille des particules, la masse moléculaire de l'acétate de polyvinyle pour assurer son passage à travers la tête de vaporisation avec une obstruction réduite. Ces considérations sont bien connues des hommes de métier, en particulier du fait que des vaporisateurs d'acétate de polyvinyle sont disponibles dans le commerce. La taille des particules du polymère doit être inférieure à environ 90 % du diamètre des orifices de buse quelconques dans un applicateur de vaporisation, de préférence inférieure à 50 % de ce diamètre d'orifice de vaporisation, de façon plus préférentielle inférieure à 10 % du diamètre des orifices de buse quelconques dans un applicateur de vaporisation. La taille des particules n'est pas d'une importance critique (dans les limites physiques évidentes des tailles macrodimensionnelles maximum) lorsque I'application n'est pas réalisée à travers une buse, comme c'est le cas dans l'essuyage ou dans l'application au pinceau. La présente invention comprend un procédé de réduction du glissement entre un tapis ayant une surface d'envers de polymère flexible et une seconde surface contiguë à la surface d'envers, qui consiste à appliquer un liquide contenant une solution aqueuse d'acétate de 9 2784566 polyvinyle sur ladite surface d'envers et à mettre en contact ladite surface d'envers revêtue dudit liquide avec ladite seconde surface, tandis que ladite solution aqueuse est encore mouillée. Le procédé est particulièrement efficace lorsque le tapis comprend une surface d'envers polymère flexible comprenant un polymère flexible sélectionné dans le groupe composé de caoutchouc naturel, de caoutchouc synthétique, d'élastomères naturels et d'élastomères synthétiques. La mise en contact peut être réalisée avant que ladite solution aqueuse ne soit totalement sèche. La solution aqueuse peut être appliquée directement sur ladite io surface d'envers ou peut être appliquée directement sur ladite surface d'envers par vaporisation de ladite solution aqueuse sur ladite surface d'envers. La solution aqueuse peut être appliquée directement sur ladite seconde surface, également éventuellement par vaporisation. La solution aqueuse peut, par exemple, contenir 1 à 90 % en poids de la solution d'acétate de polyvinyle ou 1 à 99 % en poids de la solution d'acétate de polyvinyle. Le procédé peut être mis en pratique lorsque la mise en contact est réalisée, tandis que la solution aqueuse, après avoir été appliquée, peut encore ne contenir que 10 % en poids ou plus (par ex. elle restera collante à 90 % en poids d'acétate de polyvinyle) dans la solution en cours de séchage) de la solution demeurant sous forme d'eau. La présente invention comprend également un tapis présentant une surface d'envers de polymère flexible, ledit tapis étant fixé selon une orientation de glissement réduit à une seconde surface par une couche sèche comprenant au moins 50 % en poids d'acétate de polyvinyle. La seconde surface est généralement un sol, mais peut être une surface de travail telle qu'un haut de comptoir. La couche sèche comprend habituellement au moins 90 % en poids d'acétate de polyvinyle et souvent au moins 99 % en poids d'acétate de polyvinyle. Le tapis peut présenter une surface supérieure du tapis qui comporte un matériau qui est différent du polymère flexible. Le tapis peut également comporter un tapis antistatique qui est appliqué sur le sol, le tapis contenant un matériau conducteur (par ex. noir de carbone, fibres ou particules de graphite, polymère métallique conducteur ou autre matériau conducteur) à I'intérieur d'une couche d'envers, d'une couche supérieure, d'une partie de I 0 2784566 toutes les couches, ou encore de toutes les couches à l'intérieur du tapis. L'acétate de polyvinyle peut également contenir des matériaux conducteurs qui assurent un contact électrique ou une mise à la masse du tapis par l'intermédiaire de la couche de collage ou la couche d'acétate de polyvinyle adhésive. Dans les exemples, on a utilisé un testeur de tirage horizontal en suivant la procédure ci-après. On a attaché une jauge de contrainte lestée au sommet d'un morceau de substrat de caoutchouc (faisant office de tapis) et l'on a tiré le tapis de caoutchouc à l'aide d'un petit moteur sur io un sol carrelé de linoléum. L'effort nécessité pour déplacer la jauge de contrainte de sa position de départ est mesuré pour fournir une mesure relativement standard de la résistance au glissement (les nombres les plus forts représentant une force supérieure requise pour contrer l'adhérence et en conséquence représentent une résistance au glissement plus importante). Exemple 1 Témoin à l'état sec: On a utilisé le testeur de tirage horizontal avec un substrat de caoutchouc ayant la taille typique d'un tapis. La résistance au glissement sur le sol carrelé a été mesurée. Exemple 2 Témoin à l'état mouillé: On a utilisé le testeur de tirage horizontal avec un substrat de caoutchouc ayant la taille typique d'un tapis après avoir mouillé avec de l'eau la face du tapis devant être mise en contact avec le sol carrelé. La résistance au glissement sur le sol carrelé a été mesurée. Exemple 3 Agent d'adhésivité d'acétate de polyvinyle On a utilisé le testeur de tirage horizontal avec un substrat de caoutchouc ayant la taille typique d'un tapis après avoir mouillé avec une solution à 15 % en poids d'acétate de polyvinyle VinacTM TL-1 (Air Products) la face du tapis devant être mise en contact avec le sol carrelé. Le milieu support du solvant était l'eau. On a laissé sécher le substrat de caoutchouc avec le revêtement d'acétate de polyvinyle en contact avec le sol, puis la résistance au glissement sur le sol carrelé a été mesurée. il 2784566 Exemple 4 Agent d'adhésivité d'acétate de polyvinyle On a utilisé le testeur de tirage horizontal avec un substrat de caoutchouc ayant la taille typique d'un tapis après avoir mouillé avec une solution à 15 % en poids d'acétate de polyvinyle VinacTM XX-210 (Air Products) la face du tapis devant être mise en contact avec le sol carrelé. Le milieu support du solvant était l'eau. On a laissé sécher le substrat de caoutchouc avec le revêtement d'acétate de polyvinyle en contact avec le sol, puis la résistance au glissement sur le sol carrelé a été mesurée. RESULTATS N d'exemple résistance au glissement 1 (témoin sec) 6 2 (témoin mouillé) 6 3 (Vinac TL-1 à 15 %) 12 1s 4 (Vinac XX-210 à 15 %) 12 Exemples 5 à 10 On a directement comparé le revêtement anti-glissement d'acétate de polyvinyle avec six autres matériaux de revêtement examinés pour évaluer leur aptitude à ne pas glisser. On a prélevé six tapis de caoutchouc et on a appliqué deux zones distinctes de revêtements aux extrémités opposées de la surface du tapis que l'on devait placer contre la surface de sol carrelée. Le revêtement en une extrémité était une solution d'acétate de polyvinyle à 15 % et les autres revêtements étaient sélectionnés parmi 5) une triéthanolamine, 6) un éthoxylate de nonylphénol, 7) de la glycérine, 8) de l'acide oléique, 9) de l'amidon et 10) de l'hydroxyéthylcellulose. Dans chacun des exemples o les tapis ont été placés avec les faces enduites retournées à l'état mouillé et dans l'attente du séchage, le bord du tapis enduit avec la composition d'acétate de polyvinyle est resté fixé au sol de façon sensiblement meilleure que chacun des autres revêtements appliqués sur la surface d'envers du tapis. Ces données fournissent une comparaison directe côte à côte de l'acétate de polyvinyle et des autres matériaux appliqués sur le même tapis, par rapport au même sol, au même moment et dans des conditions identiques. 12 2784566 Il est souhaitable pour un certain nombre de raisons que la solution appliquée contenant de l'acétate de polyvinyle soit une solution, une dispersion ou une suspension aqueuse ou exclusivement à base d'eau. Ceci s'explique pour des raisons de coût (l'eau est le support ou le solvant le moins coûteux), I'eau est le solvant ou le support le plus respectueux de l'environnement et l'eau est le solvant le moins susceptible d'endommager la surface (à la fois le tapis et le sol) sur laquelle il est appliqué. 13 2784566 Revendications 1. Procédé pour réduire le glissement entre a) un tapis ayant une surface d'envers de polymère flexible et b) une seconde surface contiguë à ladite surface d'envers, ledit procédé consistant à appliquer un liquide caractérisé en ce qu'il contient une solution d'acétate de polyvinyle entre ladite surface d'envers et ladite seconde surface et à mettre en contact ladite surface d'envers et ladite seconde surface tandis que la solution aqueuse est encore mouillée. 2. Procédé selon la revendication 1, dans lequel ledit tapis comprend une surface d'envers polymère flexible comprenant un polymère flexible sélectionné dans le groupe composé de caoutchouc naturel, de caoutchouc synthétique, d'élastomères naturels et d'élastomères synthétiques. 3. Procédé selon la revendication 1, dans lequel ladite mise en contact est réalisée avant que ladite solution aqueuse ne soit totalement sèche. 4. Procédé selon la revendication 1, dans lequel ladite solution aqueuse est appliquée directement sur ladite seconde surface. 5. Procédé selon la revendication 4, dans lequel ladite solution aqueuse est appliquée directement sur ladite seconde surface en vaporisant ladite solution aqueuse sur ladite seconde surface. 6. Procédé selon la revendication 1 ou 2, dans lequel ladite solution aqueuse contient 1 à 90 % en poids de la solution d'acétate de polyvinyle. 7. Procédé selon la revendication 6, dans lequel ladite mise en contact est réalisée tandis que la solution aqueuse, une fois appliquée, contient encore au moins 10 % en poids de la solution sous forme d'eau. 8. Tapis ayant une surface d'envers de polymère flexible, ledit tapis étant fixé selon une orientation de glissement réduit sur une seconde surface par une couche sèche caractérisée en ce qu'elle contient au moins 50 % en poids d'acétate de polyvinyle. 9. Tapis selon la revendication 8, dans lequel ladite seconde surface est un sol. 14 2784566 10. Tapis selon la revendication 9, dans lequel ladite couche sèche contient au moins 90 % en poids d'acétate de polyvinyle. 11. Tapis selon la revendication 8, dans lequel ledit tapis comprend une surface d'envers polymère flexible contenant un polymère flexible sélectionné dans le groupe composé de caoutchouc naturel, de caoutchouc synthétique, d'élastomères naturels et d'élastomères synthétiques. 12. Tapis selon la revendication 11, dans lequel une surface supérieure dudit tapis contient un matériau qui est différent dudit polymère io flexible. 13. Tapis selon la revendication 11 ou 12, dans lequel ladite couche sèche contient au moins 90 % en poids d'acétate de polyvinyle. 14. Procédé pour réduire le glissement entre un tapis ayant une surface d'envers de polymère flexible et une seconde surface consistant à appliquer un liquide sur ladite surface d'envers ou sur ladite seconde surface, ledit liquide étant caractérisé en ce qu'il contient une solution aqueuse d'acétate de polyvinyle et à mettre en contact ladite surface d'envers revêtue dudit liquide et ladite seconde surface ou ladite seconde surface revêtue dudit liquide et ladite surface d'envers dudit tapis tandis que ladite solution aqueuse est encore mouillée. 15. Procédé selon les revendications 1, 2, 3 ou 14, dans lequel ledit liquide est appliqué sur la surface d'envers dudit tapis. 16. Procédé selon la revendication 15, dans lequel ledit liquide est appliqué par vaporisation.